(57)【要約】      （修正有）【課題】伸縮性センサや可撓性電子デイスプレイ等湾曲した表面に沿わせることが可能な電子機器に適応できる伸縮性基材と伸縮性導電性膜とを含む導電性材料の提供。【解決手段】ポリウレタン又はポリエステル修飾ポリウレタンを含む伸縮性基材の上に配置された複数のアニーリングされた銀ナノ粒子を含む伸縮性導電性膜。導電性膜は、デカリン溶媒中に銀ナノ粒子を含む液体組成物から作成することができる。導電性膜が、アニーリングされたままの形状の導電性膜と関連する第１の導電性を有し、この膜が、アニーリングされたままの形状を超える少なくとも一方向に伸ばされるとき、第２の導電性を有し、第２の導電性が第１の導電性より大きい導電性材料。【選択図】なし【特許請求の範囲】
【請求項１】
製造物品であって、
ポリウレタンまたはポリエステル修飾ポリウレタンを含む伸縮性基材と；
基材の上に配置された複数のアニーリングされた銀ナノ粒子を含み、デカリン溶媒を含む液体組成物から作られる、伸縮性導電性膜とを含み、
導電性膜が、アニーリングされたままの形状の導電性膜に関連する第１の導電性を有し、
この膜が、アニーリングされたままの形状を超える少なくとも一方向に伸ばされたときに、第２の導電性を有する、製造物品。
【請求項２】
第２の導電性は、第１の導電性以上の大きさである、請求項１に記載の製造物品。
【請求項３】
第１の導電性は、約１０，０００Ｓ／ｃｍより大きい、請求項１に記載の製造物品。
【請求項４】
伸縮性導電性膜は、その元々の形状の少なくとも５％まで少なくとも一方向に伸ばすことができる、請求項１に記載の製造物品。
【請求項５】
基材は、電子機器の一部である、請求項１に記載の製造物品。
【請求項６】
製造物品であって、
表面と、表面の上に配置された伸縮性導電性膜とを含み、伸縮性導電性膜は、複数のアニーリングされた導電性金属ナノ粒子を含み、
導電性膜が、アニーリングされたままの形状の伸縮性導電性膜に関連する第１の導電性を有し、
この膜が、アニーリングされたままの形状を超える少なくとも一方向に伸ばされたときに、第２の導電性を有する、製造物品。
【請求項７】
第２の導電性が、第１の導電性以上の大きさである、請求項６に記載の製造物品。
【請求項８】
金属ナノ粒子が、銀ナノ粒子を含む、請求項６に記載の製造物品。
【請求項９】
金属ナノ粒子は、Ａｇ、Ａｌ、Ａｕ、Ｐｔ、Ｐｄ、Ｃｕ、Ｃｏ、Ｃｒ、Ｉｎ、Ａｇ−Ｃｕ、Ｃｕ−ＡｕおよびＮｉナノ粒子からなる群から選択される１つ以上を含む。請求項６に記載の製造物品。
【請求項１０】
伸縮性導電性膜が配置される表面は、折り畳み可能な表面、伸縮性表面、またはねじることが可能な表面を含む、請求項６に記載の製造物品。
【発明の詳細な説明】
【技術分野】
【０００１】
本発明は、銀ナノ粒子に基づく伸縮性導電性膜に関する。
【背景技術】
【０００２】
伸縮性電子機器は、学術界および産業界から非常に関心が集まっている。この新しい種類の電子機器は、例えば、ロボット機器のための伸縮性サイバースキン、機能性衣類のための着用可能な電子機器、伸縮性センサおよび可とう性電子ディスプレイを含む多くの分野で潜在的な用途を有する。材料の伸縮性は、特に、ヒトの身体に接触させることが必要であるか、または湾曲した表面に沿わせることが必要な電子機器で望ましい。しかし、従来の電子機器は、通常は、剛性材料から作られ、これらの電子機器は、伸ばしたり、曲げたり、ねじったりすることができない。
【０００３】
銀は、金よりも費用がかなり安く、銅よりも環境安定性がかなり良いため、銀は、電子機器用導電性要素として特に興味深い。溶液で処理可能な導電体は、このような電子機器用途で使用するのに非常に関心が高い。銀ナノ粒子系インクは、電子機器用途のための有望な種類の材料を示す。しかし、ほとんどの銀（および金）のナノ粒子は、溶液への適切な溶解度および安定性を確保するために高分子量安定化剤を必要とすることが多い。このような高分子量安定化剤は、安定化剤を熱で除去するため、２００℃を超える銀ナノ粒子のアニーリング温度まで温度が上がることを避けられない。このような高温は、ほとんどの低コストプラスチック基材、例えば、溶液状態でコーティングしてもよいポリエチレンテレフタレート（ＰＥＴ）およびポリエチレンナフタレート（ＰＥＮ）には適しておらず、損傷が起こることがある。
【０００４】
米国特許第７，２７０，６９４号は、熱によって除去可能な安定化剤存在下、銀化合物と、ヒドラジン化合物を含む還元剤とを、銀化合物、還元剤、安定化剤および任意要素の溶媒を含む反応混合物中で反応させ、銀含有ナノ粒子の表面に安定化剤分子を含む複数の銀含有ナノ粒子を作成することを含むプロセスを開示する。
【０００５】
米国特許第７，４９４，６０８号は、液体および複数の銀含有ナノ粒子と安定化剤とを含む組成物を開示し、銀含有ナノ粒子は、熱によって除去可能な安定化剤存在下、銀化合物と、ヒドラジン化合物を含む還元剤とを、銀化合物、還元剤、安定化剤および有機溶媒を含む反応混合物中で反応させた生成物であり、ヒドラジン化合物は、ヒドロカルビルヒドラジン、ヒドロカルビルヒドラジン塩、ヒドラジド、カルバゼート、スルホノヒドラジド、またはこれらの混合物であり、安定化剤は、有機アミンを含む。
【０００６】
また、銀ナノ粒子は、例えば、米国特許公開第２００７／００９９３５７  Ａ１号に記載されるように、（１）アミンで安定化された銀ナノ粒子を用い、（２）アミン安定化剤をカルボン酸安定化剤と交換することによって調製されてきた。
【０００７】
従来の剛性電子機器で現在使用されている材料の限界を克服することができる新しい材料を開発することが非常に求められている。
【発明の概要】
【課題を解決するための手段】
【０００８】
一実施形態において、基材と、伸縮性導電性膜とを含む製造物品が存在する。伸縮性導電性膜は、基材の上に配置された複数のアニーリングされた銀ナノ粒子を含む。導電性膜は、デカリン溶媒を含む液体組成物から作成することができる。導電性膜は、さらに、アニーリングされたままの形状の導電性膜に関連する第１の導電性を有することができ、この膜は、アニーリングされたままの形状を超える少なくとも一方向に伸ばされたときに、第２の導電性を有することができる。
【０００９】
別の実施形態において、製造物品を製造するためのプロセスが存在する。このプロセスは、溶媒に有機アミン銀ナノ粒子を分散させてインクを作成することと、基材表面にインク層を堆積させることと、この層をアニーリングし、アニーリングされた銀ナノ粒子を含む伸縮性導電性膜を作成することと、第２の導電性を与えるように伸縮性導電性膜を伸ばすこととを含んでいてもよい。
【００１０】
伸縮性導電性膜は、アニーリングされたままの形状を有し、アニーリングされたままの形状に関連する第１の導電性を有する能力がある。
【００１１】
さらに別の実施形態において、表面と、表面に配置された伸縮性導電性膜とを含む製造物品が存在する。伸縮性導電性膜は、複数のアニーリングされた導電性金属ナノ粒子を含んでいてもよい。伸縮性導電性膜は、さらに、アニーリングされたままの形状の伸縮性導電性膜に関連する第１の導電性を有することができる。伸縮性導電性膜は、アニーリングされたままの形状を超える少なくとも一方向に伸ばされたときに、第２の導電性を有することができる。
【図面の簡単な説明】
【００１２】
【図１Ａ】図１Ａは、本明細書で開示する実施形態にかかる基材表面に堆積された銀ナノ粒子を含むインク層を示す。
【図１Ｂ】図１Ｂは、基材に配置された銀ナノ粒子を含む伸縮性導電性膜を含む製造物品を示し、この製造物品は、伸ばされていない状態（図１Ｂ）および伸ばされた状態（図１Ｃ）で示されている。
【図１Ｃ】図１Ｃは、基材に配置された銀ナノ粒子を含む伸縮性導電性膜を含む製造物品を示し、この製造物品は、伸ばされていない状態（図１Ｂ）および伸ばされた状態（図１Ｃ）で示されている。
【図２Ａ】図２Ａは、本開示の一実施形態にかかる、伸ばされた後の伸縮性導電性銀ナノ粒子膜の上面図を示すＳＥＭ画像である。
【図２Ｂ】図２Ｂは、図２Ａの伸縮性導電性銀ナノ粒子膜と、この膜が配置され、膜の下側に存在する基材の断面図を示すＳＥＭ画像である。
【発明を実施するための形態】
【００１３】
本実施形態は、導電性膜、導電性膜を製造する方法、および導電性膜を含む製造物品を提供する。導電性膜は、銀ナノ粒子、例えば、ナノ粒子インク組成物から堆積され、伸縮性基材の上に膜として作成された銀ナノ粒子を含んでいてもよい。インク組成物は、銀ナノ粒子と、安定化剤と、溶媒とを含有していてもよい銀ナノ粒子溶液で構成されていてもよい。銀ナノ粒子インク組成物は、米国特許公開第２０１２／００４３５１２号に開示されるような銀ナノ粒子インク組成物および／または米国特許公開第２０１１／０１３５８０８号に開示されるような銀ナノ粒子インク組成物から選択されてもよい。
【００１４】
インク層をアニーリングしたら、銀ナノ粒子がアニーリングされ、導電性膜を生成する。導電性膜は、基材が伸縮性であっても基材表面に実質的に沿い、導電性を維持することができる。導電性膜は、元々の形状を有していてもよく（例えば、十分にアニーリングしたときに膜が得られる形状）、初期の形状に対応する第１の導電性を有していてもよい。その後、この膜を、例えば、その下にある基材表面に会合したままであるように伸ばすことができ、基材は、少なくとも一方向に約５％〜約１０％まで伸ばされる。伸ばされると、例えば、伸びた状態に達すると、または、その後に伸ばされていない状態に達すると、膜の導電性は、第２の導電性である。一実施形態において、第２の導電性は、第１の導電性以上の大きさである。一実施形態において、第２の導電性は、第１の導電性より大きい。
【００１５】
（銀ナノ粒子）
「ナノ」という用語は、「銀ナノ粒子」で使用される場合、例えば、約１，０００ｎｍ未満、例えば、約０．５ｎｍ〜約１，０００ｎｍ、例えば、約１ｎｍ〜約５００ｎｍ、約１ｎｍ〜約１００ｎｍ、約１ｎｍ〜約２５ｎｍまたは約１〜約１０ｎｍの粒径を指す。粒径は、ＴＥＭ（透過型電子顕微鏡）または他の適切な方法で決定されるような金属粒子の平均直径を指す。一般的に、本明細書に記載するプロセスから得られる銀ナノ粒子には、複数の粒径が存在していてもよい。いくつかの実施形態において、異なる粒径の銀ナノ粒子の存在は、許容され得る。
【００１６】
銀ナノ粒子は、例えば、少なくとも約５日間〜約１ヶ月間、約１週間〜約６ヶ月間、約１週間〜１年より長い安定性（すなわち、インク組成物中に銀ナノ粒子の最低限の沈殿または凝集が存在する期間）を有していてもよい。安定性は、種々の方法、例えば、粒径を調べる動的光散乱方法、所定のフィルタ孔径（例えば、１ミクロン）を用いてフィルタ上の固体を評価する単純な濾過方法を用いて監視することができる。
【００１７】
銀ナノ粒子に代わるか、または銀ナノ粒子と共に使用する、例えば、Ａｌ、Ａｕ、Ｐｔ、Ｐｄ、Ｃｕ、Ｃｏ、Ｃｒ、ＩｎおよびＮｉ、特に、遷移金属、例えば、Ａｕ、Ｐｔ、Ｐｄ、Ｃｕ、Ｃｒ、Ｎｉおよびこれらの混合物のようなさらなる金属ナノ粒子も使用してもよい。さらに、インク組成物は、銀ナノ粒子コンポジットまたは金属ナノ粒子コンポジット、例えば、Ａｕ−−Ａｇ、Ａｇ−−Ｃｕ、Ａｇ−−Ｎｉ、Ａｕ−−Ｃｕ、Ａｕ−−Ｎｉ、Ａｕ−−Ａｇ−−ＣｕおよびＡｕ−−Ａｇ−−Ｐｄも含んでいてもよい。コンポジットの種々の要素は、例えば、約０．０１重量％〜約９９．９重量％、特に、約１０重量％〜約９０重量％の範囲の量で存在していてもよい。
【００１８】
銀および／または他の金属のナノ粒子は、金属化合物の化学還元から調製されてもよい。本明細書に記載するプロセスに、任意の適切な金属化合物を使用してもよい。金属化合物の例としては、金属酸化物、金属硝酸塩、金属亜硝酸塩、金属カルボン酸塩、金属酢酸塩、金属炭酸塩、金属過塩素酸塩、金属硫酸塩、金属塩化物、金属臭化物、金属ヨウ化物、金属トリフルオロ酢酸塩、金属リン酸塩、金属トリフルオロ酢酸塩、金属安息香酸塩、金属乳酸塩、金属ヒドロカルビルスルホン酸塩またはこれらの組み合わせが挙げられる。
【００１９】
インク組成物中の銀ナノ粒子の重量パーセントは、例えば、約１０重量％〜約８０重量％、約３０重量％〜約６０重量％または約４０重量％〜約７０重量％であってもよい。
【００２０】
本明細書に記載するインク組成物は、銀ナノ粒子表面に会合し、基材の上に金属特徴を作成している間、銀ナノ粒子をアニーリングするまで除去されない安定化剤を含有する。安定化剤は、有機物であってもよい。
【００２１】
いくつかの実施形態において、安定化剤は、銀ナノ粒子表面に物理的または化学的に会合する。この様式で、銀ナノ粒子は、液体溶液の外側に安定化剤を含む。すなわち、その上に安定化剤を含むナノ粒子を、ナノ粒子と安定化剤の複合体を作成するときに用いられる反応混合物溶液から単離し、回収してもよい。このようにして、安定化されたナノ粒子は、その後、印刷可能な液体を作成するために溶液に簡単に均一に分散されてもよい。
【００２２】
本明細書で使用する場合、銀ナノ粒子と安定化剤とを「物理的または化学的に会合」という句は、化学的な結合および／または他の物理的接続であってもよい。化学的な結合は、例えば、共有結合、水素結合、配位錯体結合またはイオン結合、または異なる化学的な結合の混合の形態をしていてもよい。物理的な接続は、例えば、ファンデルワールス力または双極子−双極子相互作用、または異なる物理的な接続の混合の形態をしていてもよい。
【００２３】
「有機安定化剤」の「有機」という語は、例えば、炭素原子の存在を指すが、有機安定化剤は、１つ以上の非金属ヘテロ原子、例えば、窒素、酸素、硫黄、ケイ素、ハロゲンなどを含んでいてもよい。有機安定化剤は、米国特許第７，２７０，６９４号に記載されるような有機アミン安定化剤であってもよい。有機アミンの例は、アルキルアミン、例えば、ブチルアミン、ペンチルアミン、ヘキシルアミン、ヘプチルアミン、オクチルアミン、ノニルアミン、デシルアミン、ヘキサデシルアミン、ウンデシルアミン、ドデシルアミン、トリデシルアミン、テトラデシルアミン、ジアミノペンタン、ジアミノヘキサン、ジアミノヘプタン、ジアミノオクタン、ジアミノノナン、ジアミノデカン、ジアミノオクタン、ジプロピルアミン、ジブチルアミン、ジペンチルアミン、ジヘキシルアミン、ジヘプチルアミン、ジオクチルアミン、ジノニルアミン、ジデシルアミン、メチルプロピルアミン、エチルプロピルアミン、プロピルブチルアミン、エチルブチルアミン、エチルペンチルアミン、プロピルペンチルアミン、ブチルペンチルアミン、トリブチルアミン、トリヘキシルアミンなど、またはこれらの混合物である。
【００２４】
他の有機安定化剤の例としては、例えば、チオールおよびその誘導体、−ＯＣ（Ｓ）ＳＨ（キサントゲン酸）、ポリエチレングリコール、ポリビニルピリジン、ポリビニルピロリドンおよび他の有機界面活性剤が挙げられる。有機安定化剤は、チオール、例えば、ブタンチオール、ペンタンチオール、ヘキサンチオール、ヘプタンチオール、オクタンチオール、デカンチオールおよびドデカンチオール；ジチオール、例えば、１，２−エタンジチオール、１，３−プロパンジチオールおよび１，４−ブタンジチオール；またはチオールとジチオールの混合物からなる群から選択されてもよい。有機安定化剤は、キサントゲン酸、例えば、Ｏ−メチルキサンテート、Ｏ−エチルキサンテート、Ｏ−プロピルキサントゲン酸、Ｏ−ブチルキサントゲン酸、Ｏ−ペンチルキサントゲン酸、Ｏ−ヘキシルキサントゲン酸、Ｏ−ヘプチルキサントゲン酸、Ｏ−オクチルキサントゲン酸、Ｏ−ノニルキサントゲン酸、Ｏ−デシルキサントゲン酸、Ｏ−ウンデシルキサントゲン酸、Ｏ−ドデシルキサントゲン酸からなる群から選択されてもよい。金属ナノ粒子を安定化させることができるピリジン誘導体（例えば、ドデシルピリジン）および／または有機ホスフィンを含有する有機安定化剤も、有望な安定化剤として使用されてもよい。
【００２５】
安定化された銀ナノ粒子のさらなる例としては、米国特許公開第２００９／０１４８６００号に記載されるカルボン酸−有機アミン錯体で安定化された銀ナノ粒子；米国特許公開第２００７／００９９３５７  Ａ１号に記載されるカルボン酸安定化剤銀ナノ粒子、米国特許公開第２００９／０１８１１８３号に記載される熱によって除去可能な安定化剤およびＵＶによって分解可能な安定化剤が挙げられるだろう。
【００２６】
銀ナノ粒子（銀ナノ粒子および安定化剤のみを含み、溶媒を除く）中の有機安定化剤の重量パーセントは、例えば、約３重量％〜約８０重量％、約５重量％〜約６０重量％、約１０重量％〜約５０重量％、または約１０重量％〜約３０重量％であってもよい。
【００２７】
いくつかの実施形態において、銀ナノ粒子は、有機アミンで安定化された銀ナノ粒子である。銀ナノ粒子（銀および安定化剤のみ）中の銀の重量パーセントは、約６０％〜約９５％または約７０％〜約９０％である。銀ナノ粒子インク組成物（溶媒を含む）中の銀ナノ粒子の重量パーセントは、約１０％〜約９０％であり、約３０％〜約８０％、約３０％〜約７０％および約４０％〜約６０％を含む。
【００２８】
（溶媒）
溶媒は、安定化された銀ナノ粒子とポリビニルアルコール誘導体樹脂の分散を促進すべきである。溶媒の例としては、例えば、芳香族炭化水素、例えば、ベンゼン、トルエン、キシレン、エチルベンゼン、フェニルシクロヘキサン、デカリンおよびテトラリン、約１０〜約１８個の炭素原子を含むアルカン、アルケンまたはアルコール、例えば、ウンデカン、ドデカン、トリデカン、テトラデカン、ヘキサデカン、ジシクロヘキサン、１−ウンデカノール、２−ウンデカノール、３−ウンデカノール、４−ウンデカノール、５−ウンデカノール、６−ウンデカノール、１−ドデカノール、２−ドデカノール、３−ドデカノール、４−ドデカノール、５−ドデカノール、６−ドデカノール、１−トリデカノール、２−トリデカノール、３−トリデカノール、４−トリデカノール、５−トリデカノール、６−トリデカノール、７−トリデカノール、１−テトラデカノール、２−テトラデカノール、３−テトラデカノール、４−テトラデカノール、５−テトラデカノール、６−テトラデカノール、７−テトラデカノールなど；アルコール、例えば、テルピネオール（α−テルピネオール）、β−テルピネオール、ゲラニオール、シネオール、セドラール、リナロール、４−テルピネオール、ラバンジュロール、シトロネロール、ネロール、メントール、ボルネオール、ヘキサノールヘプタノール、シクロヘキサノール、３，７−ジメチルオクタ−２，６−ジエン−１オール、２−（２−プロピル）−５−メチル−シクロヘキサン−１−オールなど；イソパラフィン系炭化水素、例えば、イソデカン、イソドデカンおよびイソパラフィンの市販の混合物、例えば、ＩＳＯＰＡＲ  Ｅ、ＩＳＯＰＡＲ  Ｇ、ＩＳＯＰＡＲ  Ｈ、ＩＳＯＰＡＲ  ＬおよびＩＳＯＰＡＲ  Ｍ（上述のすべてがＥｘｘｏｎ  Ｃｈｅｍｉｃａｌ  Ｃｏｍｐａｎｙによって製造される）、ＳＨＥＬＬＳＯＬ（Ｓｈｅｌｌ  Ｃｈｅｍｉｃａｌ  Ｃｏｍｐａｎｙによって製造される）、ＳＯＬＴＲＯＬ（Ｐｈｉｌｉｐｓ  Ｏｉｌ  Ｃｏ．，Ｌｔｄ．によって製造）、ＢＥＧＡＳＯＬ（Ｍｏｂｉｌ  Ｐｅｔｒｏｌｅｕｍ  Ｃｏ．，Ｉｎｃ．によって製造）およびＩＰ  Ｓｏｌｖｅｎｔ  ２８３５（Ｉｄｅｍｉｔｓｕ  ＰｅｔｒｏＣｃｈｅｍｉｃａｌ  Ｃｏ．，Ｌｔｄ．によって製造）；ナフタレン油；テトラヒドロフラン；クロロベンゼン；ジクロロベンゼン；トリクロロベンゼン；ニトロベンゼン；シアノベンゼン；アセトニトリル；ジクロロメタン；Ｎ，Ｎ−ジメチルホルムアミド（ＤＭＦ）；およびこれらの混合物が挙げられる。１種類、２種類、３種類またはそれより多種類の溶媒を使用してもよい。
【００２９】
いくつかの実施形態において、２種類以上の溶媒を使用する場合、それぞれの溶媒が、任意の適切な体積比または重量比で、例えば、約９９（第１の溶媒）：１（第２の溶媒）〜約１（第１の溶媒）：９９（第２の溶媒）で存在していてもよく（約８０（第１の溶媒）：２０（第２の溶媒）〜約２０（第１の溶媒）：８０（第２の溶媒）の体積比または重量モル比を含む）。例えば、溶媒は、テルピネオール、ヘキサノール、ヘプタノール、シクロヘキサノール、３，７−ジメチルオクタ−２，６−ジエン−１オール、２−（２−プロピル）−５−メチル−シクロヘキサン−１−オールなどからなる群から選択される溶媒と、デカリン、ヘキサデカン、ヘキサデセン、１，２，４−トリメチルベンゼンからなる群から選択される少なくとも１つの炭化水素溶媒とで構成される混合物であってもよい。
【００３０】
溶媒は、銀インク組成物中、組成物の少なくとも１０重量％、例えば、約１０重量％〜約９０重量％、約２０重量％〜約８０重量％、約３０重量％〜約７０重量％および約４０重量％〜約６０重量％の量で存在していてもよい。
【００３１】
いくつかの実施形態において、室温または高温（例えば、約３０℃〜約６０℃を含め、約３０℃〜約９０℃）で堆積させた場合、溶媒は、基材材料を攻撃する場合がある。「攻撃する」または「溶媒が攻撃する」という用語は、本明細書で使用する場合、溶媒、例えば、溶媒とナノ粒子（例えば、銀ナノ粒子）とを含むインク組成物中の溶媒が、ナノ粒子インク組成物が表面に堆積するその下にある基材材料の少なくとも一部分を溶解するか、またはナノ粒子インク組成物が表面に堆積するその下にある基材材料の少なくとも一部分が、例えば、小さな膨潤速度で膨潤するプロセスに関する。任意の特定の理論に限定されないが、短期間「溶媒が攻撃する」と、基材の上に生成された導電層の付着性を高めることができると考えられる。
【００３２】
（製造物品および製造物品を製造するためのプロセス）
本開示の実施形態の製造物品１００の製造を図１Ａ〜１Ｃに示す。例えば、図１Ａに示されるように、インク組成物１０５（例えば、溶媒１０９および銀ナノ粒子１０５を基材１０３の上に含むインク組成物）の層を堆積させることによって製造することができる。
【００３３】
基材の上の１つ以上の他の任意要素の層の作成前または作成後の適切なときに、任意の適切な液体堆積技術を用い、インクの堆積を達成することができる。
【００３４】
「液体堆積技術」という句は、例えば、印刷または液体コーティングのような液体プロセスを用いた組成物の堆積を指し、このとき、液体は、溶媒中の銀ナノ粒子の均一分散物または不均一分散物である。銀ナノ粒子組成物は、基材に堆積するためのインクジェットプリンタまたは同様の印刷デバイスで使用する場合、インクと呼ばれる場合がある。液体コーティングプロセスの例としては、例えば、スピンコーティング、ブレードコーティング、ロッドコーティング、浸漬コーティングなどが挙げられるだろう。印刷技術の例としては、例えば、リソグラフィーまたはオフセット印刷、グラビア印刷、フレキソグラフィー、スクリーン印刷、ステンシル印刷、インクジェット印刷、スタンピング（例えば、マイクロコンタクトプリンティング）などが挙げられるだろう。液体堆積法によって、厚みが約５ナノメートル〜約５ミリメートル、例えば、約１０ナノメートル〜約１０００マイクロメートルの範囲の組成物の層または線を基材に堆積させる。堆積させた銀ナノ粒子組成物は、この段階で、適切な電気伝導性を示してもよく、示さなくてもよい。
【００３５】
銀ナノ粒子を、銀ナノ粒子インク組成物から、例えば、約１０秒〜約１０００秒、例えば、約５０秒〜約５００秒、または約１００秒〜約１５０秒かけて、例えば、毎分約１００回転（「ｒｐｍ」）〜約５０００ｒｐｍ、約５００ｒｐｍ〜約３０００ｒｐｍおよび約５００ｒｐｍ〜約２０００ｒｐｍの速度で基材にスピンコーティングしてもよい。
【００３６】
銀ナノ粒子インクを堆積させる基材は、任意の適切な基材であってもよく、例えば、ケイ素、ガラス板、プラスチック膜、シート、布地または紙を含む。構造的に可とう性のデバイスの場合、プラスチック基材、例えば、ポリエステル、ポリエステル系ポリウレタン、ポリカーボネート、ポリイミドシートなどを使用してもよい。他の実施形態において、銀ナノ粒子インクが堆積して可とう性の導電性膜を生成する表面は、ガラス表面、金属表面、プラスチック表面、ゴム表面、セラミック表面および布地表面、例えば、可とう性ガラス表面、可とう性金属表面、可とう性プラスチック表面、可とう性ゴム表面、可とう性セラミック表面および可とう性布地表面からなる群から選択される。基材の厚みは、１０マイクロメートルから１０ミリメートルを超える厚みであってもよく、例示的な厚みは、特に可とう性プラスチック基材の場合は約５０マイクロメートル〜約２ミリメートルであり、ガラスまたはケイ素のような剛性基材の場合は約０．４〜約１０ミリメートルである。一実施形態において、基材は、伸ばし、折り曲げ、ねじることができる（例えば、弾性）。一例において、基材および／または基材表面は、弾性を有していてもよく、損傷することなく、伸ばされていない形状または天然の形状を超えて少なくとも一方向に５％〜約１００％まで、例えば、１０％〜約５０％まで伸ばすことができ、伸ばされていない形状または天然の形状まで戻るだろう。
【００３７】
堆積した組成物を、例えば、約２００℃以下、例えば、約８０℃〜約２００℃、約８０℃〜約１８０℃、約８０℃〜約１６０℃、約１００℃〜約１４０℃および約１００℃〜約１２０℃、例えば、約１１０℃の温度で加熱すると、銀ナノ粒子のアニーリングが誘発され、そのため、電気伝導性の層が生成し、この層は、製造物品１０１（例えば、電子機器）の伸縮性導電性膜１０６として使用するのに適している。加熱温度は、すでに堆積した層または基材（単一層基材または多層基材）の特性を悪く変えてしまわない温度である。さらに、上に記載する低い加熱温度によって、２００℃未満のアニーリング温度を有する低コストのプラスチック基材を使用することができる。
【００３８】
例えば、０．０１秒〜約１０時間、約１０秒〜１時間、例えば、約４０分の範囲の時間、加熱を行ってもよい。空気中、不活性雰囲気下、例えば、窒素下またはアルゴン下、または還元雰囲気下、例えば、１〜約２０体積％の水素を含有する窒素下、加熱を行ってもよい。通常の大気圧下または減圧下、例えば、約１０００ｍｂａｒ〜約０．０１ｍｂａｒで加熱を行うことも可能である。
【００３９】
本明細書で使用する場合、「加熱」という用語は、（１）銀ナノ粒子をアニーリングするため、および／または（２）銀ナノ粒子から任意要素の安定化剤を除去するために、加熱する材料または基材に十分なエネルギーを付与することができる任意の技術を包含する。加熱技術の例としては、熱による加熱（例えば、ホットプレート、オーブンおよびバーナー）、赤外線（「ＩＲ」）照射、レーザー光、フラッシュ光、マイクロ波照射またはＵＶ照射、またはこれらの組み合わせが挙げられる。
【００４０】
加熱は、多くの効果を生み出す。加熱前に、堆積した銀ナノ粒子の層は、電気絶縁性であってもよく、または電気伝導性が低くてもよいが、加熱によって、アニーリングされた銀ナノ粒子で構成され、導電性が増した伸縮性電気伝導性膜１０６が得られる。いくつかの実施形態において、アニーリングされた銀ナノ粒子は、融着した銀ナノ粒子または部分的に融着した銀ナノ粒子であってもよい。いくつかの実施形態において、アニーリングされた銀ナノ粒子において、銀ナノ粒子は、融着せずに電気伝導性層を作成するために、十分な粒子間の接触を達成することが可能であろう。
【００４１】
いくつかの実施形態において、加熱すると、得られる電気伝導性膜１０６は、厚みが、例えば、約３０ナノメートル〜約１０ミクロン、約５０ナノメートル〜約２ミクロン、約６０ナノメートル〜約３００ナノメートルミクロン、約６０ナノメートル〜約２００ナノメートル、約６０ナノメートル〜約１５０ナノメートルである。
【００４２】
堆積した銀ナノ粒子インク組成物を加熱することによって製造され、得られる伸縮性導電性膜１０６の第１の導電性は、例えば、約１００ジーメンス／センチメートル（「Ｓ／ｃｍ」）より大きく、約１０００Ｓ／ｃｍより大きく、約２，０００Ｓ／ｃｍより大きく、約５，０００Ｓ／ｃｍより大きく、または約１０，０００Ｓ／ｃｍより大きく、または約５０，０００Ｓ／ｃｍより大きい。第１の導電性は、元々の伸ばされていない形状、例えば、アニーリングされたままの形状（図１Ｂで「Ｌ」によって示す）の膜１０６の導電性に対応することができる。
【００４３】
その後、基材が伸ばされるにつれて（１０３’）、例えば、基材表面に付着したまま、伸縮性導電性膜を伸ばし、伸ばされた導電性膜１０６’を作成してもよい。例えば、損傷することなく、例えば、所定の量を超えて導電性に悪影響を与え得る顕著な亀裂または割れを生成することなく、例えば、許容可能な導電性変化の許容範囲に入るように、アニーリングされたままの形状を超えて、伸縮性導電性膜を少なくとも一方向に約５％〜約５０％、例えば、約５％〜約２０％に伸ばしてもよい（図１Ｃに「Ｌ＋ΔＬ」によって示す）。導電性膜を伸ばすと、その導電性は、第１の導電性とは異なる第２の導電性を与えてもよい。伸縮性導電性膜の第２の導電性は、伸ばされると、例えば、第１の導電性より大きい。第２の導電性は、約３０００Ｓ／ｃｍより大きく、約５０００Ｓ／ｃｍより大きく、または約１００００Ｓ／ｃｍより大きい。
【００４４】
ある実施形態において、銀ナノ粒子を含む導電性膜と、その下にある基材表面との間の接着力は、導電性膜自体の凝集力よりも大きいだろう。従って、伸ばすと、膜は、導電性膜に微細な亀裂が生成した場合であっても（すなわち、凝集力に起因して、ナノ粒子導電性膜の連続性が失われた場合であっても）、上述の強い付着性に起因して基材の上に留まる。
【実施例】
【００４５】
（実施例１−有機アミン銀ナノ粒子の合成）
２０グラムの酢酸銀および１１２グラムのドデシルアミンを１Ｌ反応フラスコに加えた。この混合物を加熱し、ドデシルアミンおよび酢酸銀が溶解するまで６５℃で約１０〜２０分攪拌した。５５℃で激しく攪拌しながら、上の液体に７．１２グラムのフェニルヒドラジンを滴下した。液体の色は、透明から暗褐色に変化し、このことは、銀ナノ粒子の生成を示す。この混合物を５５℃でさらに１時間攪拌し、次いで、４０℃まで冷却した。温度が４０℃に達した後、４８０ミリリットルのメタノールを加え、得られた混合物を約１０分間攪拌した。沈殿を濾過し、メタノールで簡単に洗浄した。沈殿を減圧下、室温で一晩乾燥させ、銀含有量が８６．６重量％の銀ナノ粒子１４．３グラムを得た。
【００４６】
（実施例２−銀ナノ粒子インクの調製）
伸縮性導電性膜を製造するために用いられる銀ナノ粒子インクを調製した。第１に、実施例１の有機アミンで安定化された銀ナノ粒子（１７．２ｇ）を、アルゴン気体下で約４時間攪拌することによってトルエン（４．５５ｇ）に溶解し、銀ナノ粒子溶液を作成した。この銀ナノ粒子溶液に、デカリン、トルエンおよびヘキサデカンを含む有機溶媒混合物（重量％で１５／８４／１）を加えることによってインクを調製した。得られた混合物を、約２４時間回転させることによって混合し、銀ナノ粒子インクを作成した。得られた銀ナノ粒子インクは、６５重量％と大きな含有量の銀を含有することがわかり、この量は、少量の銀ナノ粒子インクサンプル（約０．５ｇ）中の溶媒および有機安定化剤のすべてを、ホットプレート（２５０〜２６０℃）で約５分間かけて除去することによって決定した。
【００４７】
（伸縮性導電性膜の生成）
実施例２で調製した銀ナノ粒子インクを可とう性ポリエステル系ポリウレタン基材（１×２インチ）にスピンコーティングすることによって、伸縮性導電性膜を製造した。次いで、銀ナノ粒子インクコーティングを、オーブン中、１１０℃で４０分間アニーリングし、導電性膜を作成した。得られた膜は、４点プローブによる導電性測定で評価すると、伸ばす前の導電性が６．８×１０３Ｓ／ｃｍであった。次いで、膜／基材を、その元々の形状を超えて手で異なる方向に約５〜１０％まで伸ばし、まだ導電性であることがわかった。さらに興味深いことに、伸ばした後に、導電性は、わずかに高かった（約８．１×１０３Ｓ／ｃｍ）。銀膜は、基材に対する優れた付着性を有し、摩擦試験の後に損傷はまったくないか、わずかであった。
【００４８】
（伸縮性導電性膜の特性決定）
伸ばした導電性膜をＳＥＭで評価した。上面図および断面図を図２Ａ〜２Ｂに示す。銀膜１０６’の大きな領域は、伸ばした後にも亀裂がないままで、このことは、銀膜がある程度弾性であることを示す。伸ばした導電性膜の厚みは、図２Ｂに示すように、約１μｍであった。銀膜は、膜に「のりのような」材料を含み、非常に密集している。特定の理論によって限定されないが、基材表面を作成するために用いられる銀ナノ粒子組成物の堆積中に溶媒が攻撃する結果、図２Ｂの銀膜１０６’にみられる「のりのような」材料が、基材表面から銀膜に組み込まれたポリマー材料を含むと考えられる。従って、特定の理論によって限定されないが、基材材料の一部を含む「のりのような」材料が、弾性を有するアニーリングされた銀ナノ粒子膜を与え、それによって伸縮性導電性膜を与えることができると考えられる。従って、一実施形態において、銀ナノ粒子膜１０６’は、膜全体に分布したポリマーを含んでいてもよく、このポリマーが、基材から銀ナノ粒子に付与されるだろう。
【００４９】
本開示の広い範囲を記載する数値範囲およびパラメータは概算値であるが、具体例に記載する数値範囲は、可能な限り正確に報告している。しかし、いかなる数値範囲も、それぞれの試験測定でみられる標準偏差から必然的に生じる特定の誤差を固有に含む。さらに、本明細書に開示するすべての範囲は、その範囲に包含される任意の部分範囲およびあらゆる部分範囲を包含することが理解されるべきである。
【００５０】
本教示を１つ以上の実施例の観点で示してきたが、添付の特許請求の範囲の精神および範囲から逸脱することなく、示されている実施例に対し、変更および／または改変を行ってもよい。それに加え、本教示の具体的な特徴が、いくつかの実施例の１つのみに開示されていてもよいが、このような特徴を、所望なように、任意の所与の機能または具体的な機能に有利な他の実施例の１つ以上の他の特徴と組み合わせてもよい。さらに、「〜を含む（ｉｎｃｌｕｄｉｎｇ）」、「含む（ｉｎｃｌｕｄｅ）」、「〜を有する（ｈａｖｉｎｇ）」、「有する（ｈａｓ）」、「伴う（ｗｉｔｈ）」という用語またはこれらの変形語をいずれかの詳細な記載および特許請求の範囲に使用する程度まで、このような用語は、「〜を含む（ｃｏｍｐｒｉｓｉｎｇ）」という語句と同様の様式で包括的であることを意図している。さらに、本明細書の記載および特許請求の範囲では、「約」という語句は、変更によって、示されている実施形態に対するプロセスまたは構造と不整合がない限り、列挙した値をある程度変えてもよいことを示す。最終的に、「例示的な」は、理想的であると暗示するのではなく、その記載が実施例として使用されることを示す。
【図１Ａ】
2015211032.tif 000002
【図１Ｂ】
2015211032.tif 000003
【図１Ｃ】
2015211032.tif 000004
【図２Ｂ】
2015211032.tif 000005
【図２Ａ】
2015211032.tif 000006